(57)【特許請求の範囲】
【請求項１】
偏光板を構成する偏光子と保護フィルムとの接着に使用される紫外線硬化型組成物を用いて得られた接着剤であって、前記紫外線硬化型組成物が、Ｎ，Ｎ−ジメチル（メタ）アクリルアミド、Ｎ，Ｎ−ジエチル（メタ）アクリルアミド、Ｎ−イソプロピル（メタ）アクリルアミド、及び（メタ）アクリロイルモルホリンからなる群より選ばれる１種以上である水酸基を有しない（メタ）アクリルアミド化合物（Ａ）、２−ヒドロキシエチル（メタ）アクリレート、２−ヒドロキシプロピル（メタ）アクリレート、３−ヒドロキシプロピル（メタ）アクリレート、４−ヒドロキシブチル（メタ）アクリレート、６−ヒドロキシヘキシル（メタ）アクリレート、及びグリセリンモノアクリレートからなる群より選ばれる１種以上である水酸基を有する（メタ）アクリル酸アルキルエステル化合物（Ｂ）、及び光重合開始剤（Ｃ）を含有し、前記化合物（Ａ）と前記化合物（Ｂ）の質量比［（Ａ）／（Ｂ）］が、５０／５０〜９０／１０の範囲であることを特徴とする接着剤。
【請求項２】
前記化合物（Ａ）が、Ｎ，Ｎ−ジメチルアクリルアミド及びＮ，Ｎ−ジエチルアクリルアミドからなる群より選ばれる１種以上である請求項１に記載の接着剤。
【請求項３】
前記化合物（Ｂ）が、２−ヒドロキシエチルアクリレート、４−ヒドロキシブチルアクリレート及びグリセリンモノアクリレートからなる群より選ばれる１種以上である請求項１に記載の接着剤。
【請求項４】
保護フィルムと偏光子とが接着剤を介して接着された偏光板であって、前記接着剤が請求項１〜３の何れか一項に記載の接着剤であることを特徴とする偏光板。
【発明の詳細な説明】
【技術分野】
【０００１】
本発明は、例えば液晶ディスプレイ等に使用する偏光板の製造をはじめとする様々な用途に使用可能な紫外線硬化型組成物に関する。
【背景技術】
【０００２】
液晶ディスプレイ等に使用される偏光板は、一般的に、ヨウ素等の二色性材料を含浸したポリビニルアルコール（ＰＶＡ）系フィルムからなる偏光子と、透明保護フィルムとを接着剤を介して積層されたものが広く利用されている。
【０００３】
前記透明保護フィルムとしては、従来より、トリアセチルセルロース（ＴＡＣ）フィルムやシクロオレフィンポリマー（ＣＯＰ）フィルムが広く利用されてきた。これに伴い、接着剤も上記保護フィルムに対する接着性向上を目的として、多くの研究がなされてきた（例えば、特許文献１を参照。）。
【０００４】
一方、近年においては、偏光板を構成する保護フィルムとして、コスト削減等の観点から、ＴＡＣフィルムに代わり、安価なアクリル樹脂フィルムが注目されている（例えば、特許文献２ないし４を参照。）。
【０００５】
従って、前記アクリル樹脂フィルムに対する接着性を向上した接着剤の開発も検討され始めている。
【０００６】
前記接着剤としては、例えば、ヒドロキシル基を有するＮ−置換アミド系の単官能性モノマー（ａ）を含有する単官能性モノマー（Ａ）及び（メタ）アクリレート基を少なくとも６つ有する分岐型ポリエステル系多官能性モノマー（ｂ）を含有することを特徴とする偏光板用接着剤が開示されている（例えば、特許文献５を参照。）。
【０００７】
しかしながら、前記接着剤によっても、アクリル樹脂フィルムに対する接着性は未だ使用可能レベルには至っていない。
【先行技術文献】
【特許文献】
【０００８】
【特許文献１】特開２０１０−３２７６６号公報
【特許文献２】特開２００８−１３４３８４号公報
【特許文献３】特開２００８−１３４３８５号公報
【特許文献４】特開２０１０−２０９１２６号公報
【特許文献５】特開２０１０−７８６９９号公報
【発明の概要】
【発明が解決しようとする課題】
【０００９】
本発明が解決しようとする課題は、様々な保護フィルムのみならず、特にアクリル樹脂フィルムに対し、優れた接着強度を有する紫外線硬化型組成物を提供することである。
【課題を解決するための手段】
【００１０】
本発明者等は、前記課題を解決すべく検討を進めるなかで、様々な（メタ）アクリル系単量体及びそれらの組み合わせについて鋭意研究した。その結果、水酸基を有しない（メタ）アクリルアミド化合物と水酸基を有する（メタ）アクリル酸アルキルエステルとを特定の質量比で用いることにより、前記課題を解決できることを見出し、本発明を完成するに至った。
【００１１】
即ち、本発明は、水酸基を有しない（メタ）アクリルアミド化合物（Ａ）、水酸基を有する（メタ）アクリル酸アルキルエステル化合物（Ｂ）、及び光重合開始剤（Ｃ）を含有し、前記（Ａ）と前記（Ｂ）の質量比［（Ａ）／（Ｂ）］が、５０／５０〜９０／１０の範囲であることを特徴とする紫外線硬化型組成物及びそれを用いて得られた接着剤、偏光板を提供するものである。
【発明の効果】
【００１２】
本発明の紫外線硬化型接着剤は、様々な保護フィルムのみならず、特にアクリル樹脂フィルムに対し、優れた接着強度を有するものである。
【００１３】
また、本発明の紫外線硬化型接着剤は、低粘度性及び良好な硬化性を具備するものであるから、例えば、保護フィルムや偏光子に本発明の接着剤を塗工した場合においても、接着剤層にムラが生じることがなく、偏光板の光学特性に悪影響を及ぼさないものである。
【発明を実施するための形態】
【００１４】
前記（メタ）アクリルアミド化合物（Ａ）は、水酸基を有しないものであり、例えば、Ｎ，Ｎ−ジメチル（メタ）アクリルアミド、Ｎ，Ｎ−ジエチル（メタ）アクリルアミド、Ｎ−イソプロピル（メタ）アクリルアミド、（メタ）アクリロイルモルホリン等を用いることができる。これらの中でも、アクリル樹脂フィルムへの接着強度を向上できる観点から、Ｎ，Ｎ−ジメチルアクリルアミド及びＮ，Ｎ−ジエチルアクリルアミドからなる群より選ばれる１種以上を用いることが好ましい。なお、前記アクリルアミド化合物（Ａ）として、水酸基を有するものを用いた場合には、アクリル樹脂フィルムへの所望の接着強度が得られない。
【００１５】
前記（メタ）アクリル酸アルキルエステル化合物（Ｂ）は、水酸基を有するものであり、例えば、２−ヒドロキシエチル（メタ）アクリレート、２−ヒドロキシプロピル（メタ）アクリレート、３−ヒドロキシプロピル（メタ）アクリレート、４−ヒドロキシブチル（メタ）アクリレート、６−ヒドロキシヘキシル（メタ）アクリレート、グリセリンモノアクリレート等を用いることができる。これらの中でも、原料入手の容易性やアクリル樹脂フィルムへの接着性の観点から、２−ヒドロキシエチルアクリレート、４−ヒドロキシブチルアクリレート及びグリセリンモノアクリレートからなる群より選ばれる１種以上を用いることが好ましい。
【００１６】
前記（Ａ）と前記（Ｂ）の質量比［（Ａ）／（Ｂ）］は、５０／５０〜９０／１０の範囲であることが、本発明の課題を解決するうえで必須である。前記（Ａ）の質量比が９０質量％を上回る場合には、アクリル樹脂フィルムへの接着強度が低下し、また、５０質量％を下回る場合には、紫外線硬化型組成物の硬化物のガラス転移温度（Ｔｇ）が低下するため、得られる硬化物塗膜にタック感が残ったり、偏光板を構成した場合に、保護フィルムや偏光子がずれるため光学特性に悪影響を及ぼす等の問題がある。前記［（Ａ）／（Ｂ）］としては、アクリル樹脂フィルムへの接着強度をより向上できる範囲として、９０／１０〜８５／１５の範囲と７０／３０〜５０／５０の範囲がより好ましい範囲である。
【００１７】
前記光重合開始剤（Ｃ）は、例えば、４−フェノキシジクロロアセトフェノン、ジエトキシアセトフェノン、２−ヒドロキシ−２−メチル−１−フェニルプロパン−１−オン、１−（４−イソプロピルフェニル）−２−ヒドロキシ−２−メチルプロパン−１−オン、１−ヒドロキシシクロヘキシルフェニルケトン、４−（２−ヒドロキシエトキシ）−フェニル（２−ヒドロキシ−２−プロピル）ケトン、２−メチル−［４−（メチルチオ）フェニル］−２−モルフォリノ−１−プロパノン、２，２−ジメトキシ−２−フェニルアセトフェノン等のアセトフェノン化合物；ベンゾイン、ベンゾインメチルエーテル、ベンゾインイソエチルエーテル、ベンゾインイソプロピルエーテル、ベンゾインイソブチルエーテル等のベンゾイン化合物；ベンゾフェノン、ベンゾイル安息香酸、ベンゾイル安息香酸メチル、４−フェニルベンゾフェノン、ヒドロキシベンゾフェノン、４−ベンゾイル−４’−メチルジフェニルサルファイド、３，３’−ジメチル−４−メトキシベンゾフェノン等のベンゾフェノン化合物；チオキサントン、２−クロロチオキサントン、２，４−ジクロロチオキサントン、２−メチルチオキサントン、２，４−ジメチルチオキサントン、２，４−ジエチルチオキサントン、イソプロピルチオキサントン、２，４−ジイソプロピルチオキサントン等のチオキサントン化合物；４，４’−ジメチルアミノチオキサントン（別名＝ミネラーズケトン）、４，４’−ジエチルアミノベンゾフェノン、α−アシロキシムエステル、ベンジル、メチルベンゾイルホルメート（「バイアキュア５５」）、２−エチルアンスラキノン等のアンスラキノン化合物；２，４，６−トリメチルベンゾイルジフェニルホスフィンオキサイド（「ルシリンＴＰＯ」）、ビス（２，４，６−トリメチルベンゾイル）−フェニルホスフィンオキサイド（「ＩＲＧＡＣＵＲＥ８１９」）等のアシルフォスフィンオキサイド化合物；３，３’，４，４’−テトラ（ｔｅｒｔ−ブチルオパーオキシカルボニル）ベンゾフェノン［日本油脂（株）製の「ＢＴＴＢ」］、アクリル化ベンゾフェノン等を用いることができる。これらの開始剤は単独で用いても２種以上を併用してもよい。これらの中でも、２−ヒドロキシ−２−メチル−１−フェニルプロパン−１−オン、１−ヒドロキシシクロヘキシルフェニルケトンが硬化性の観点から好ましい。
【００１８】
前記光重合開始剤（Ｃ）の使用量は、硬化性等の観点から、前記（Ａ）と前記（Ｂ）の合計質量に対し、０．１〜１０質量％の範囲が好ましく、０．５〜５質量％の範囲がより好ましい。
【００１９】
本発明の紫外線硬化型組成物は、前記（メタ）アクリルアミド化合物（Ａ）、前記（メタ）アクリル酸アルキルエステル化合物（Ｂ）、前記光重合開始剤（Ｃ）を含有するが、必要に応じてその他の添加剤を含有してもよい。
【００２０】
前記その他の添加剤としては、例えば、光増感剤、光増感助剤、チキソ付与剤、レベリング剤、酸化防止剤、粘着付与剤、ワックス、熱安定剤、耐光安定剤、蛍光増白剤、熱可塑性樹脂、熱硬化性樹脂、有機溶剤、導電性付与剤、帯電防止剤、中空発泡体、消泡剤、ブロッキング防止剤、加水分解防止剤等を用いることができる。
【００２１】
また、本発明の紫外線硬化型組成物は、低粘度性を具備するものであり、常温での粘度が、１００ｍＰａ・ｓ以下の範囲である。なお、前記紫外線硬化型組成物の粘度は、２５℃で、Ｂ型粘度計にて測定した値を示す。
【００２２】
本発明の紫外線硬化型組成物は、紫外線等のエネルギー線の照射によって硬化を進行させることができる。なお、本発明の紫外線硬化型組成物は、紫外線等のエネルギー線の照射によって、はじめて接着性を発現し、接着剤となる。
【００２３】
前記紫外線等のエネルギー線の照射は、好ましくは０．０２〜２．５Ｊ／ｃｍ２の範囲であり、より好ましくは０．０３〜１．５Ｊ／ｃｍ２の範囲であることがよい。
【００２４】
紫外線の発生源としては、例えば、キセノンランプ、キセノン−水銀ランプ、メタルハライドランプ、高圧水銀ランプ、低圧水銀ランプ等の公知のランプを用いることができる。なお、紫外線照射量は、ＵＶチェッカー；ＵＶ  Ｐｏｗｅｒ  ＰｕｃＫ（II）（Ｅｌｅｃｔｒｏｎｉｃ  Ｉｎｓｔｒｕｍｅｎｔａｔｉｏｎ  ａｎｄ  Ｔｅｃｈｎｏｌｏｇｙ社製）を用いて３２０〜３９０ｎｍの波長域において測定した値を基準とする。
【００２５】
以上の方法により、本発明の紫外線硬化型組成物の硬化物が得られるが、該硬化物のガラス転移温度（Ｔｇ）としては、アクリル樹脂フィルムへの接着性の観点から、３０〜２００℃の範囲が好ましく、３０〜１５０℃の範囲がより好ましく、３５〜１３０℃の範囲が更に好ましい。なお、前記硬化物のＴｇ（℃）は、下記一般式（１）から計算された値を指す。
【００２６】
Ｔｇ（℃）＝１／Σ（ｍｉ／Ｔｇｉ）−２７３    （１）
ｍｉ；モノマーｉ成分の質量割合
Ｔｇｉ；モノマーｉ成分のホモポリマーのガラス転移温度（Ｋ）
【００２７】
次に、本発明の偏光板について説明する。
【００２８】
本発明の偏光板は、偏光子と保護フィルムとが、前記紫外線硬化型組成物からなる接着層を介して接着されてなるものである。
【００２９】
前記の偏光子は、例えば、ポリビニルアルコール、部分ホルマール化ポリビニルアルコール、エチレン・酢酸ビニル共重合体系部分ケン化物等の親水性高分子化合物からなるプラスチック基材に、ヨウ素や二色性染料等の二色性材料を吸着させて一軸延伸したもの、前記プラスチック基材を一軸延伸して得た延伸フィルムの表面に、前記二色性材料を吸着したもの、ポリビニルアルコールの脱水処理物やポリ塩化ビニルの脱塩酸処理物等ポリエン系配向フィルム等を用いることができる。なかでも、ポリビニルアルコール系フィルムとヨウ素などの二色性物質を吸着させたフィルムを用いることが好ましい。
【００３０】
前記保護フィルムは、例えば、アクリル樹脂、シリコン系樹脂、エポキシ系樹脂、フッ素系樹脂、ポリスチレン系樹脂、ポリエステル系樹脂、ポリスルホン系樹脂、ポリアリレート系樹脂、ポリ塩化ビニル樹脂、ポリ塩化ビニリデン、ノルボルネン等のシクロオレフィン系樹脂、非結晶性ポリオレフィン系樹脂、ポリイミド系樹脂、脂環式ポリイミド系樹脂、セルロース系樹脂、ＰＣ（ポリカーボネート）、ＰＢＴ（ポリブチレンテレフタラート）、変性ＰＰＥ（ポリフェニレンエーテル）、ＰＥＮ（ポリエチレンナフタレート）、ＰＥＴ（ポリエチレンテレフタラート）等を用いたフィルムまたはシート状のものや、ポリ乳酸ポリマー等の生分解性フィルムを用いることができる。
【００３１】
また、前記アクリル樹脂としては、ガラス転移温度（Ｔｇ）１００℃以上のアクリル樹脂や熱可塑性アクリル樹脂を用いることができ、これらに数平均粒径２．０μｍ以下の弾性体粒子を含有させ、前記弾性体粒子が保護フィルムの厚さ方向中央部に偏在している保護フィルムとしてもよい。
【００３２】
本発明の偏光板を製造する際に使用する前記保護フィルムの厚みは、使用される用途によって異なるが、概ね２０μｍ〜１００μｍの範囲であることが好ましい。また、前記偏光子の厚みは、通常、概ね５μｍ〜５０μｍの範囲であることが好ましい。
【００３３】
また、本発明の偏光板の製造方法としては、例えば、前記保護フィルムに前記紫外線硬化型組成物を塗布し、次いで、該塗布面に偏光子を載置し、その後、前記保護フィルム側から前記した量の紫外線を照射して製造する方法や、前記偏光子上に前記紫外線硬化型組成物を塗布し、次いで、該塗布面に保護フィルムを載置し、その後、前記保護フィルム側から前記した量の紫外線を照射して製造する方法を用いることができる。本発明の偏光板を製造する際には、前記紫外線硬化型組成物からなる接着層の厚みは、光学特性が損なわれる等の理由によりできるだけ薄い方が好ましく、具体的には５μｍ以下であることが好ましい。
また、本発明の偏光板は、例えば、２枚の保護フィルムの片面に、それぞれ前記紫外線硬化型組成物を塗布し、該塗布面を偏光子の両面に、それぞれ載置し、その後、前記した量の紫外線を照射して前記積層体を製造することもできる。
【００３４】
前記紫外線硬化型組成物を塗布する方法としては、例えば、カーテンフローコーター法やダイコーター法等のスリットコーター法、ナイフコーター法、ロールコーター法、グラビアコーター法、スプレー等によって塗布する方法を用いることができる。
【００３５】
以上の方法によって得られた本発明の偏光板は、例えば携帯電話等の移動通信端末や液晶テレビ、パソコン、携帯ゲーム機等のディスプレイを構成する部材に使用することができる。
【実施例】
【００３６】
以下、本発明を実施例により詳細に説明する。
【００３７】
［実施例１］
Ｎ，Ｎ−ジメチルアクリルアミドを９０質量部、２−ヒドロキシエチルアクリレートを１０質量部、光重合開始剤として、２−ヒドロキシ−２−メチル−１−フェニルプロパン−１−オンを１質量部混合し、紫外線硬化型組成物を得た。
【００３８】
［実施例２〜３、比較例１〜２］
用いるＮ，Ｎ−ジメチルアクリルアミド及び２−ヒドロキシエチルアクリレートの使用量を表１に示すとおり変更した以外は、実施例１と同様にして紫外線硬化型組成物を得た。
【００３９】
［比較例３］
ヒドロキシエチルアクリルアミドを１００質量部、光重合開始剤として、２−ヒドロキシ−２−メチル−１−フェニルプロパン−１−オンを１質量部混合し、紫外線硬化型組成物を得た。
【００４０】
［偏光子の作製方法］
クラレポバールＰＶＡ−１１７Ｈ（（株）クラレ製のポリビニルアルコール、重合度１７００、完全ケン化物、粉末状）を水中に溶解して得られたポリビニルアルコール水溶液（不揮発分８質量％）を、バーコーターを用いて離型フィルム上に塗布し、次いで、８０℃の環境下で５分間乾燥した後、前記離型フィルムを除去することによって、厚さ７５μｍのポリビニルアルコールフィルムを作製した。
次いで、得られたポリビニルアルコールフィルムを延伸機に固定し、４０℃の温水中で前記フィルムを一軸方向に３倍の大きさになるまで延伸した。
上記で得られた延伸フィルムの表面に付着した水を除去した後、前記延伸フィルムを、ヨウ素を０．０２質量部、ヨウ化カリウムを２質量部及び水を１００質量部含有する３０℃に調整した水溶液中に浸漬した。
次いで、前記延伸フィルムを、ヨウ化カリウム１２質量部、ホウ酸５質量部及び水１００質量部を含有する５６．５℃に調整した水溶液中に浸漬した。
前記浸漬後の延伸フィルムを８℃に調整した純水中で洗浄した後、６５℃の環境下で乾燥することによって、ポリビニルアルコールからなる延伸フィルムの表面にヨウ素が吸着、配向した偏光子（偏光フィルム）を得た。
【００４１】
［偏光板の作製］
コロナ処理したアクリル樹脂フィルムの片表面にアプリケーターを用いて、実施例及び比較例で得られた紫外線硬化型組成物を２μｍの厚みとなるようにそれぞれ塗布し、次いで、前記偏光子を該塗布層に貼り合わせ、ゴムローラーを用いてそれらを圧着した。その後、コンベアタイプの紫外線照射装置（Ｆｕｓｉｏｎ  ＬＨ−６）を用いて、前記アクリル樹脂フィルム側から波長域３２０〜３９０ｎｍの紫外光が積算光量０．８Ｊ／ｃｍ２となるよう紫外線を照射し、偏光板を作製した。
【００４２】
［硬化性の評価方法］
前記偏光子上にアプリケーターを用いて、実施例及び比較例で得られた紫外線硬化型組成物を２μｍの厚みとなるようにそれぞれ塗布し、次いで、離型処理された透明フィルムの離型処理面を該塗布層に貼り合わせ、ゴムローラーを用いてそれらを圧着した。その後、前記離型処理された透明フィルム側から前記した量の紫外線を照射し、次いで、離型処理された透明フィルムを剥離し、剥離面を指触観察して以下のように判断した。
「○」：完全に硬化
「×」：タック感あり
【００４３】
［接着強度の評価方法］
接着強度は、９０度剥離強度により評価した。
実施例及び比較例で得られた偏光板を縦８０ｍｍ、横２５ｍｍ幅に裁断したものを試験片とした。該試験片のアクリル樹脂フィルム側を被着体であるアルミ板に、粘着剤Ｎｏ．５６０１（日東電工（株）製）で貼り付け、ＪＩＳ  Ｚ−０２３７に準拠して、１０ｍｍ／ｍｉｎの速度、２３℃、５０％ＲＨの雰囲気下で９０度剥離強度を測定した。
なお、９０度剥離強度が、
１．５Ｎ／２５ｍｍ以上であるものを、「○」、
１．５Ｎ／２５ｍｍ未満であるものを、「×」、
と評価した。
なお、硬化性が不良であったものは、９０°剥離強度の評価は行えなかったため、「−」とした。
【００４４】
【表１】
0005994273.tif 000002
【００４５】
本発明の紫外線硬化型組成物である実施例１〜３のものは、アクリル樹脂フィルムへの接着強度及び硬化性が優れていることが分かった。
一方、比較例１は、成分（Ｂ）を含有しない態様であるが、アクリル樹脂フィルムへの接着強度が不十分であることが分かった。
また、比較例２は、Ｎ，Ｎ−ジメチルアクリルアミド及び２−ヒドロキシエチルアクリレートの使用量が、本発明で規定する範囲を超える態様であるが、硬化性が不良であることが分かった。
また、比較例３は、成分（Ａ）及び（Ｂ）の代わりにヒドロキシエチルアクリルアミドを用いた態様であるが、接着強度が不十分であることが分かった。